(57)【要約】【課題】排尿後の湿度を乳幼児が快適と思える基準まで効果的に低減させるようにし、早期に快適性を回復可能とする。【解決手段】表面側に配置される透液性トップシートは、少なくとも表層が親水性不織布からなる単層または複層シートとするとともに、この親水性不織布層の米坪を２０〜８０g/m2、親水性レベルが表面液流れで１００mm以下とし、かつ前記不透液性バックシートはJIS Z0208に準じて測定された透湿度が６０００〜１２０００g/m2・24hrとし、おむつの装着状態で人工尿を１２．５cc/秒の注入速度で５０cc注入する試験方法の下、最初の人工尿注入開始から３０分以内におむつ内湿度が６０％ＲＨ以下まで低下する条件を満たすようにする。【選択図】  図１
2004194805.tif 000002
【特許請求の範囲】
【請求項１】
裏面側に配置される不透液性バックシートと、表面側に配置される透液性トップシートと、これら両シート間に介在された吸収体とを含む使い捨ておむつにおいて、
おむつの装着状態で人工尿を１２．５cc/秒の注入速度で５０cc注入する試験方法の下、最初の人工尿注入開始から３０分以内におむつ内湿度が６０％ＲＨ以下まで低下する条件を満たすことを特徴とする使い捨ておむつ。
【請求項２】
前記透液性トップシートは、少なくとも表層が親水性不織布からなる単層または複層シートとするとともに、この親水性不織布層の米坪を２０〜８０g/m2とした請求項１記載の使い捨ておむつ。
【請求項３】
前記表面の親水性不織布は親水性レベルが表面液流れで１００mm以下である請求項２記載の使い捨ておむつ。
【請求項４】
前記不透液性バックシートは、JIS Z0208に準じて測定された透湿度が６０００〜１２０００g/m2・24hrである請求項１〜３いずれかに記載の使い捨ておむつ。
【請求項５】
前記吸収体中には高吸水性樹脂が混入されるとともに、前記高吸水性樹脂は２０g/m2加圧下において高吸水性樹脂１gに対する生理食塩水の吸収量が２５g/g以上である請求項１〜４いずれかに記載の使い捨ておむつ。
【請求項６】
前記不透液性バックシートの製品全体に占める占有率が７５％以下である請求項１〜５いずれかに記載の使い捨ておむつ。
【発明の詳細な説明】
【０００１】
【発明の属する技術分野】
本発明は、排尿後の湿度を効果的に低減させるようにし、早期に快適性を回復可能とした使い捨ておむつに関する。
【０００２】
【従来の技術】
従来より、裏面側に配置されるポリエチレン、ポリエチレンと不織布の積層シート等からなる不透液性バックシートと、表面側に配置される透液性トップシートとの間に吸収体を介在させた使い捨ておむつが知られている。
【０００３】
この種のおむつにおいては、これまで人体への装着時における快適性を追求するために種々の改良が行われている。例えば、下記特許文献１、２に示されるように、ムレやべた付き感を無くすために、表面側シートを多孔性フィルムと親水性不織布シートとにより構成することにより逆戻りを防止したり、下記特許文献３に示されるように、バックシートとして、ポリオレフィンや無機充填剤などを混練してフィルム状に成形した後、一軸または二軸方向に延伸して微細孔を形成した透湿性フィルムを使用したり、更に下記特許文献４に示されるように、発生した蒸気を吸湿剤によって除去し、吸収性物品の吸湿量が３５℃／７５％ＲＨの環境下で０．１０g/hr以上とし、おむつの高湿度状態を回避することが提案されている。おむつのムレやカブレ防止等に関するものとしては他に、下記特許文献５に示されるように、おむつのサイドフラップ部分の裏面シートに25〜900μmの穴が１〜４０個/cm2の割合で設けられ、かつJIS L1092に準じて測定される耐水圧が１００mmH2O以上、JIS L1096に準じて測定される通気度が1.0〜350.0cc/cm2・secで、JIS Z0208に準じて測定される透湿度が400〜3000g/m2・24hrとしたおむつなどがある。
【０００４】
【特許文献１】
特開昭５７−１３４０号公報
【特許文献２】
特開昭６１−４５７５３号公報
【特許文献３】
特開昭５８−１４９３０３号公報
【特許文献４】
特開平６−２１８００７号公報
【特許文献５】
特開２０００−３００６０３号公報
【０００５】
【発明が解決しようとする課題】
確かに、前述したムレ防止やカブレ防止策を採用することにより、無対策のものと比べると、格段にムレやカブレ等に対する快適性を上げることができるようになる。しかしながら、これら先行技術において提案される改良技術は、定性的にムレやカブレ等に対する改善を図り得るものではあるけれども、どれも実際におむつを装着する乳幼児にとってどのような湿度環境を満たすことが快適と感じるものであるかなどの検討が欠如しており、真に乳幼児が快適と感じているかどうかについては大いに疑問が残るものである。
【０００６】
そこで本発明の主たる課題は、排尿後の湿度を乳幼児が快適と思える基準まで効果的に低減させるようにし、早期に快適性を回復可能とすることで、乳幼児が感じる不快感を無くすことにある。
【０００７】
【課題を解決するための手段】
前記課題を解決するために請求項１に係る本発明として、裏面側に配置される不透液性バックシートと、表面側に配置される透液性トップシートと、これら両シート間に介在された吸収体とを含む使い捨ておむつにおいて、
おむつの装着状態で人工尿を１２．５cc/秒の注入速度で５０cc注入する試験方法の下、最初の人工尿注入開始から３０分以内におむつ内湿度が６０％ＲＨ以下まで低下する条件を満たすことを特徴とする使い捨ておむつが提供される。
【０００８】
上記請求項１記載の本発明においては、客観的な基準に基づいて定めた上記条件を満たす使い捨ておむつを提供することにより、真に乳幼児が快適と感じることができるものとすることができる。なお、上記「おむつの装着状態」とは、対象体に対して使い捨ておむつを実質的に気密に装着した状態をいう。
【０００９】
請求項２に係る本発明として、前記透液性トップシートは、少なくとも表層が親水性不織布からなる単層または複層シートとするとともに、この親水性不織布層の米坪を２０〜８０g/m2とした請求項１記載の使い捨ておむつが提供される。種々の検討の結果、上記条件を満たすために重要な要素の一つとして、排尿を拡散させないで速やかにスポット吸収させることにより排尿時における湿度上昇を抑制する点が挙げられる。従って、本発明では透液性トップシートは、少なくとも表層が親水性不織布からなる単層または複層シートとするとともに、この親水性不織布層の米坪を２０〜８０g/m2とした。
【００１０】
請求項３に係る本発明として、前記表面の親水性不織布は親水性レベルが表面液流れで１００mm以下である請求項２記載の使い捨ておむつが提供される。具体的にスポット吸収性能を指標値としては、表面液流れで１００mm以下とするのが望ましい。
【００１１】
請求項４に係る本発明として、前記不透液性バックシートは、JIS Z0208に準じて測定された透湿度が６０００〜１２０００g/m2・24hrである請求項１〜３いずれかに記載の使い捨ておむつが提供される。上記条件を満たすために重要な要素の一つとして、不透液性バックシートの透湿度を液体の滲み出し等の問題を避けうる最大限度まで上げることにより湿度の低減を図ることが挙げられる。従って、本発明では、不透液性バックシートはJIS Z0208に準じて測定された透湿度が６０００〜１２０００g/m2・24hrのものを用いるようにした。
【００１２】
請求項５に係る本発明として、前記吸収体中には高吸水性樹脂が混入されるとともに、前記高吸水性樹脂は２０g/m2加圧下において高吸水性樹脂１gに対する生理食塩水の吸収量が２５g/g以上である請求項１〜４いずれかに記載の使い捨ておむつが提供される。高吸水性樹脂による吸収能が低い場合には、吸収されなかった尿の蒸発によっておむつ内の湿度が上がるため、上記吸収能を有する高吸水性樹脂を用いるようにするのが望ましい。
【００１３】
請求項６に係る本発明として、前記不透液性バックシートの製品全体に占める占有率が７５％以下である請求項１〜５いずれかに記載の使い捨ておむつが提供される。おむつ内湿度をより効果的に低減するには、股間脇からの蒸気の放散を促すために、不透液性バックシートの製品全体に占める占有率を７５％以下とし、サイドフラップ部分については不織布のみの構造とするのが望ましい。
【００１４】
【発明の実施の形態】
以下、本発明の実施の形態例について詳述する。
【００１５】
本発明が適用される紙おむつ構造は、裏面側に配置される不透液性バックシートと、表面側に配置される透液性トップシートと、これら両シート間に介在される吸収体とを含むものであれば、どのような構造のものであってもよい。例えば、特開2002-159528号公報等に示されるように、パンツ型使い捨ておむつの場合には、透液性トップシートと、ポリエチレン等からなる防水フィルムとの間に吸収体が介在されたおむつ本体の外面側に、不織布等の積層体からなる本体バックシートが一体的に設けられた構造のものが存在するが、この構造の場合には前記防水フィルムが実質的に不透液性バックシートに相当することになる。
【００１６】
本使い捨ておむつでは、真に乳幼児にとって快適なおむつ内湿度を維持するために、おむつの装着状態で人工尿を１２．５cc/秒で５０cc注入する試験方法の下、最初の人工尿注入開始から３０分以内、好ましくは２０分以内におむつ内湿度が６０％ＲＨ以下まで低下する条件（以下、快適基準という。）を満たすようにおむつ構成要素の物性値を限定するものである。おむつ内湿度が何％ＲＨ以下であれば乳幼児にとって快適であるか、或いは少なくとも不快でない環境なのかは、言葉を話すことができない乳幼児の場合は不明であるけれども、研究論文「衣服の「快適性」、「感性」に関する工学的アプローチ法」（原田隆司）〔繊維学会誌.Vol.55.No8,P-276(1999)〕によれば、図２に示されるように、衣服内温度との関係もあるが、概ね30.5〜33.5℃の一般的な衣服内温度領域の場合、衣服内湿度が６０％ＲＨ以下であれば、やや快適又は快適であるとの研究結果が成されており、本発明では上記研究論文に従って、おむつ内湿度を早期に６０％ＲＨ以下に低減できるようにすることとした。
【００１７】
上記快適基準を満たすために、先ず重要な要素として挙げられるのは、前記透液性トップシートにおいては、肌と直接接触する表層シートは親水性不織布からなる単層または複層シートとすることである。近年は、べた付き感を抑え、さらりとした感触を出すとともに、逆戻りを防止するために、表層シートは多孔性プラスチックシートや疎水性繊維などを用い、セカンドシートとして親水性繊維を用いる傾向にあるが、本発明ではスポット吸収性を重視して少なくとも表層シートについては、親水性不織布を使用するようにする。この親水性不織布としては、例えば綿、レーヨン等のセルロース繊維、アクリロニトリル、ポリビニルアルコール等の親水性基を有する合成繊維や、ポリエチレン、ポリプロピレン、ポリエステル等の疎水性繊維を親水化剤で表面処理して親水性を付与した繊維等を用いることができる。製造方法には限定がなく、スパンレース法、スパンボンド法、サーマルボンド法、メルトブローン法、ニードルパンチ法等の適宜の加工法によって得られた不織布を用いることができる。少なくとも表層を親水性不織布とし、スポット吸収性を上げることにより、後述の実施例に検証されるように、排尿直後の湿度上昇を顕著に抑えることができるようになる。
【００１８】
前記親水性不織布層の米坪は２０〜８０g/m2、好ましくは２５〜６０g/m2とし、かつその親水性レベルは表面液流れで１００mm以下、好ましくは６０mm以下であるものを用いるのがよい。前記「表面液流れ」は、スポット吸収性能を示す指標値で、４５°傾斜板に目付け：４２g/m2（２１g/m2×２枚）のキッチンペーパーをミシン目毎にカットした３枚を重ねて２つ折りにしたもの（１２層）をよく伸ばして固定し、その上に試験片をよく伸ばして貼り付けた後、１０cmの高さから１０mlピペットで人工尿を１滴（約０．０６cc）注入し、ＭＤ方向に人工尿が流れた長さを測定するものである。試験は５回行い、その平均値とする。
【００１９】
次いで、重要な要素としては、前記不透液性バックシート（防水フィルム含む。）はJIS Z0208に準じて測定された透湿度が６０００〜１２０００g/m2・24hr、好ましくは８０００〜１００００g/m2・24hrのものを使用するようにすることである。近年、前記不透液性バックシートとして透湿性フィルムが使用されることが多いが、その透湿度は概ね１０００〜３０００g/m2・24hrの範囲である。しかし、このような透湿度範囲では本発明が目的とする快適基準を満たすことはできない。前記透湿度が６０００g/m2・24hr未満では乳幼児にとってムレに関する快適環境を作り出すことはできず、１２０００g/m2・24hrを超える場合には、尿の滲み出しが問題となる。
【００２０】
前記透湿性フィルムは、例えばポリエチレンやポリプロピレン等のオレフィン系樹脂中に無機充填材を混練してシートを成形した後、一軸または二軸方向に延伸することにより得られる微多孔性シートである。透湿度を上記数値範囲とするには無機充填材を多く混入し、微細孔を多く形成するようにすればよい。
【００２１】
この場合、微細孔を多く形成することによって、強度が低下する問題とともに、伸びが発生し易くなり印刷が歪む又はずれるなどの問題が懸念されるようになる。従って、本発明で使用される透湿性フィルムは、使い捨ておむつで使用されている一般的なフィルムよりも厚くし強度増加を図るとともに、予め延伸しておき伸びづらくしておくことが望ましい。前記透湿性フィルムの具体的な物性値としては、引張強度はＭＤ方向（マシン方向）：３３０gf/10mm以上、ＣＤ方向（直交方向）：１００gf/10mm以上とし、引裂強度はＣＤ方向：１４５gf/30mm以上、1kg/50mm荷重時の伸びはＭＤ方向：１５％以下とするのが良い。ここで、前記引張強度はJIS A1185に準じて測定された引張強度とし、引裂強度は幅６０mm×７０mmの試験片を用意し、幅方向中央部に垂直に長さ３０mmの切れ目をカッターナイフで入れ、切れ目の左右をストログラフのチャックに固定し、クロスヘッドスピード：300mm/min、チャック間距離：５０mmの条件下で引っ張り、チャート紙より破断時の数値を読み取り引裂強度とする。また、1kg/50mm荷重時の伸びは、５０mm×２５０mmの寸法に切り取り、チャック間距離：１５０mmになるようにストログラフに固定した状態でクロスヘッドスピード：５００mm/minの条件で引っ張り、１kg荷重時で停止させ、その時のチャック間距離を読み取る。そして、1kg/50mm荷重時の伸び（％）＝（1kg/50mm荷重時のチャック間距離−１５０mm）／１５０mm×１００より算出する。
【００２２】
また、前記吸収体としては、たとえばフラッフ状パルプ中に、通常通り高吸水性樹脂が混入されていることが望ましい。前記高吸水性樹脂はパルプ中に、例えば粒状粉として混入される。前記パルプとしては、木材から得られる化学パルプ、溶解パルプ等のセルロース繊維や、レーヨン、アセテート等の人工セルロース繊維からなるものが挙げられ、広葉樹パルプよりは繊維長の長い針葉樹パルプの方が機能および価格の面で好適に使用される。また、吸収体を囲繞するクレープ紙を設ける場合には、結果的に透液性表面シートと吸収体との間にクレープ紙が介在することになり、吸収性に優れる前記クレープ紙によって体液を速やかに吸収でき、尿等の逆戻りを防止するようになる。
【００２３】
前記高吸水性樹脂は、２０g/m2加圧下において前記高吸水性樹脂１gに対する生理食塩水の吸収量が２５g/g以上、好ましくは３０g/g以上（以下、加圧下吸収倍率という。）であるものを使用することが望ましい。前記加圧下吸収倍率が２５g/g未満である場合には、尿の逆戻りが生じ、これが蒸気となるため、おむつ内湿度を効果的に低減することができない。前記加圧下吸収倍率は高吸水性樹脂１ｇ当たりの吸水量(ｇ)を示したもので、図３に示されるように、高吸水性樹脂０．２ｇを秤量し、直径５０mmの濾紙の上で直径４０mmの円内にほぼ均一に高吸水性樹脂を散布した後、その上に２０g/cm2の重りを乗せ、幅１．５mmのセロハンテープで四隅を止めて重りに固定し、重りごと人工尿〔０．９％NaCl水溶液（生理食塩水）〕を吸収塔１の上に静かに置き、５分、３０分、６０分後の吸収量を測定するとともに、高吸水性樹脂を散布しない濾紙のみの吸収量を同様に測定し、６０分経過時において、濾紙の吸収量を差し引いた高吸水性樹脂１g当たりの吸収量(ｇ)を求め、これを加圧吸収倍率としたものである。
【００２４】
さらに湿度低減をより効果的に図るためには、前記不透液性バックシートが製品全体に占める占有率は７５％以下とすることが望ましい。この場合、未占有部分はサイドフラップ部分とし、股間脇部分は不織布のみで構成し、蒸気が外部へ逃げるのを妨げないようにするのが望ましい。前記占有率が７５％を超える場合には、股間脇部分から蒸気が逃げるのを阻害することになり、おむつ内湿度の低減効果が損なわれる結果となる。
【００２５】
【実施例】
以下、本実施例により、本発明に係る使い捨ておむつの排尿後の湿度低下性能について、他社使い捨ておむつとの比較を行った。
【００２６】
実験は、実際の装着状態に湿度環境を近づけるために、本出願人が先の特願2002-326329号において提案した加温装置付きダミー人形におむつを装着するとともに、股間部近傍部位に湿度センサーを設けておき、前記加温装置によりおむつ内の温度を体温程度（３６〜３７℃）まで加温した後、排尿部位に人工尿を１２．５cc/秒で５０cc注入し、所定時間経過毎に湿度を計測するようにした。
【００２７】
なお、本発明品Ａは、透液性トップシートは表層が米坪３０g/m2の親水性不織布とされる単層シートとし、前記不透液性バックシートはJIS Z0208に準じて測定された透湿度が６０００g/m2・24hrとし、不透液性バックシートの製品全体に占める占有率は６７％としたものである。また、本発明品Ｂは不透液性バックシートの透湿度は８０００g/m2・24hrとし、不透液性バックシートの製品全体に占める占有率は６６．２％とした以外は本発明品Ａと同様である。また、他社製品はサンプルＡ〜Ｃの３種類とした。
【００２８】
その結果を図１に示す。
図１から判明するように、本発明品Ａ，Ｂの場合には、湿度のピーク値が概ね７０％ＲＨ強であり、他社製品（７５〜８５％ＲＨ）と比べると湿度の上昇が少ないことが分かる。これは、主に透液性トップシートをスポット吸収能力の高い親水性不織布としたことによる。また、湿度のピーク値を過ぎてからも、湿度低下が大きく、本発明品の場合には、初期の目的である「最初の人工尿注入開始から３０分以内におむつ内湿度が６０％ＲＨ以下まで低下する条件」を満たすことが可能である。
【００２９】
【発明の効果】
以上詳説のとおり本発明によれば、排尿後の湿度を乳幼児が快適と思える基準まで効果的に低減させるようにし、早期に快適性を回復可能とすることで、乳幼児が感じる不快感を無くすことが可能となる。
【図面の簡単な説明】
【図１】実施例における実験結果図である。
【図２】衣服内湿度、温度と快適・不快との関係図である。
【図３】加圧吸収倍率の測定器を示す概略図である。
【符号の説明】
１…吸収塔
【図１】
2004194805.tif 000003
【図２】
2004194805.tif 000004
【図３】
2004194805.tif 000005